Brevet FR3040644A1 — publié le 20170310

DISPOSITIF DE BRASSAGE MÉCANIQUE D'UN MÉTAL EN FUSION POUR UN PROCÉDÉ DE SOLIDIFICATION DIRIGÉE DESCRIPTION DOMAINE TECHNIQUE La présente invention se rapporte au domaine général de la solidification dirigée, et en particulier pour la purification par ségrégation d'impuretés. Plus particulièrement, l'invention est notamment concernée par le domaine de la purification par ségrégation des métaux en fusion, comme notamment le silicium. Elle peut ainsi s'appliquer avantageusement à la purification du silicium liquide en fusion par un procédé métallurgique de ségrégation d'impuretés, pour son utilisation ultérieure, par exemple dans des cellules photovoltaïques. L'invention propose ainsi un dispositif de brassage mécanique d'un métal en fusion, notamment du silicium, adapté pour un procédé de solidification dirigée, et notamment pour un procédé métallurgique de purification par ségrégation d'impuretés du métal en fusion, un ensemble comprenant un tel dispositif de brassage et une enceinte comportant un bain liquide du métal en fusion, ainsi qu'un procédé associé de conception d'un tel dispositif de brassage. ÉTAT DE LA TECHNIQUE ANTÉRIEURE Dans le cadre de l'élaboration des cellules photovoltaïques, le silicium est le matériau le plus couramment utilisé. Il intervient ainsi dans la fabrication des cellules photovoltaïques dites « cristallines », c'est-à-dire qui sont à base d'un cristal de silicium ou de polycristaux de silicium. Pour obtenir le matériau silicium à la pureté requise pour son application, il est courant d'utiliser des procédés métallurgiques de ségrégation d'impuretés, tels que par exemple le procédé de ségrégation par solidification dirigée, dans lesquels le silicium métallurgique passe par une phase liquide en fusion, puis est purifié par exploitation de propriétés physiques des impuretés du silicium (coefficients de partage entre phase 3040644 2 liquide et phase solide ou liquide, propriétés de volatilité, par exemple) ou exploitation de propriétés de réactivité des impuretés du silicium. Les solutions techniques proposées par les procédés métallurgiques de ségrégation, tels que la ségrégation par solidification dirigée, sont pertinentes pour 5 l'obtention de la pureté souhaitée du silicium. Cependant, pour les rendre économiquement intéressantes, il est nécessaire de pouvoir mettre en oeuvre ces procédés le plus rapidement possible. Or, prenant l'exemple privilégié de la ségrégation par solidification dirigée, la vitesse de solidification du silicium est actuellement limitée par le risque de 10 déstabilisation morphologique du front de solidification lors de la migration des impuretés, qui conduit notamment à la formation de dendrites à l'interface liquide/solide, caractéristique d'une accumulation d'impuretés. Plus précisément, une telle instabilité du front de solidification apparaît dès lors que la concentration d'impuretés à l'interface liquide/solide atteint le seuil de Mullins-Sekerka, tel que décrit 15 aux pages 23 à 55 de l'article intitulé « Croissance cristalline en phase liquide : éléments théoriques », Jean-Paul Garandet, 2003, volume 8, EDP Sciences, et à la page 444 de l'article intitulé « Stability of a Planar Interface During Solidification of a Dilute Binary Alloy », W.W.Mullins et R.F.Sekerka, 1964, J.Appl.Phys., volume 35, numéro 2. Aussi, pour pouvoir augmenter sans risque la vitesse de solidification du 20 silicium, il faut pouvoir faire en sorte que la concentration en impuretés à l'interface liquide/solide reste la plus faible possible afin de ne pas risquer la déstabilisation du front de solidification et piéger des précipités d'impuretés dans le cristal. Il est ainsi recherché d'homogénéiser la concentration en impuretés afin d'avoir une concentration en impuretés à l'interface liquide/solide qui soit sensiblement égale à la concentration 25 moyenne en impuretés dans le bain liquide de silicium. Néanmoins, même sans aller jusqu'à la déstabilisation morphologique du front de solidification, c'est la concentration en impuretés dans le liquide à l'interface liquide/solide qui détermine la concentration en impuretés incorporées dans le solide. De cette façon, l'efficacité de la purification est directement liée à l'homogénéisation de la phase liquide du silicium en raison du phénomène de couche limite solutale, tel que 3040644 3 décrit dans l'article précité « Croissance cristalline en phase liquide : éléments théoriques » et dans la demande internationale WO 2013/105060 Al. Dans ces conditions, il apparaît nécessaire de prévoir une solution d'homogénéisation de la phase liquide de silicium afin d'obtenir la concentration en 5 impuretés la plus faible possible à l'interface liquide/solide, et ainsi d'éviter tout risque d'instabilité du front de solidification à l'origine d'une défaillance du processus de purification du silicium par ségrégation. EXPOSÉ DE L'INVENTION Il existe par conséquent un besoin pour proposer une solution permettant 10 d'assurer l'homogénéisation de la concentration en impuretés d'un bain liquide d'au moins un métal en fusion, tel que le silicium, lors d'un procédé de solidification dirigée, tel que pour la purification dudit au moins un métal en fusion par ségrégation. Il existe notamment un besoin pour permettre de réaliser un brassage du bain liquide garantissant l'homogénéité de la concentration en impuretés. 15 L'invention a pour but de remédier au moins partiellement aux besoins mentionnés ci-dessus et aux inconvénients relatifs aux réalisations de l'art antérieur. L'invention a ainsi pour objet, selon l'un de ses aspects, un dispositif de brassage mécanique d'au moins un métal en fusion pour un procédé de solidification dirigée d'au moins un métal en fusion, comportant des moyens de brassage mécanique 20 rotatifs selon un sens de rotation d'un bain liquide dudit au moins un métal en fusion, lesdits moyens de brassage mécanique comportant : - une partie centrale rotative s'étendant sensiblement selon un axe longitudinal principal, notamment une tige centrale rotative, - une pluralité de pales de brassage mécanique, raccordées à la partie 25 centrale, lesdites pales de brassage mécanique comprenant une surface inférieure, destinée à faire face au bain liquide dudit au moins un métal en fusion avant immersion, et une surface supérieure, opposée à la surface inférieure, 3040644 4 lesdites pales de brassage mécanique étant chacune raccordées à la partie centrale par le biais d'un bord proximal, opposé à leur bord distal, le bord proximal et le bord distal de chaque pale de brassage mécanique étant reliés l'un à l'autre par le biais d'un bord avant et d'un bord arrière, définis par rapport au sens de 5 rotation des moyens de brassage mécanique, lesdits bords avant, arrière, proximal et distal délimitant ensemble la surface supérieure de chaque pale de brassage mécanique, caractérisé en ce que lesdites pales de brassage mécanique sont à débit axial, chaque pale de brassage mécanique présentant un angle d'attaque constant, compris entre 5 et 20°, et un angle de fuite constant, compris entre 45 et 80°, 10 l'angle d'attaque d'une pale de brassage mécanique étant défini comme l'angle entre un premier plan, perpendiculaire à l'axe longitudinal principal de la partie centrale et passant par un point du bord arrière de la pale de brassage mécanique, et un deuxième plan, tangent à la surface supérieure de la pale de brassage mécanique audit point du bord arrière, 15 et l'angle de fuite d'une pale de brassage mécanique étant défini comme l'angle entre un troisième plan, perpendiculaire à l'axe longitudinal principal de la partie centrale et passant par un point du bord avant de la pale de brassage mécanique, et un quatrième plan, tangent à la surface supérieure de la pale de brassage mécanique audit point du bord avant. 20 Grâce à l'invention, il peut être possible de fournir une solution d'homogénéisation de la concentration en impuretés d'au moins un métal en fusion, notamment le silicium comprenant au moins une impureté, afin d'accélérer la vitesse de réalisation d'un procédé de solidification dirigée, en particulier pour la purification par ségrégation. Par « impureté », on entend un élément ayant une capacité à ségréger, 25 c'est-à-dire ayant un coefficient de partage inférieur à 1 dans le bassin de métal en fusion. Par exemple, l'impureté peut être une impureté métallique avec un faible coefficient de partage, comme l'aluminium, le fer ou le cuivre, ou bien un dopant tel que le bore ou le phosphore. L'action de brassage peut avantageusement être réalisée directement à l'interface liquide/solide du bain de métal en fusion. En outre, cette action de brassage 30 n'a pas ou peu d'impact sur la surface du bain. Par ailleurs, le dispositif de brassage selon 3040644 5 l'invention est avantageusement compatible avec tout procédé de purification par ségrégation du silicium, car il présente une bonne résistance à l'infiltration du silicium et aux températures élevées afin d'assurer une possible réutilisation. Enfin, le dispositif de brassage selon l'invention n'implique pas ou peu de contamination. 5 Le dispositif de brassage selon l'invention peut en outre comporter l'une ou plusieurs des caractéristiques suivantes prises isolément ou suivant toutes combinaisons techniques possibles. Conformément à l'invention, le dispositif de brassage est adapté pour son utilisation au cours d'un procédé de solidification dirigée, notamment pour un procédé 10 métallurgique de purification par ségrégation d'un métal en fusion. De façon avantageuse, les valeurs choisies des angles d'attaque et de fuite permettent de générer un écoulement axial orienté vers le front de solidification lors du procédé métallurgique de purification par ségrégation dudit au moins un métal en fusion de sorte à favoriser le transport des impuretés. De plus, le fait d'avoir un angle d'attaque 15 de valeur faible et un angle de fuite de valeur élevée peut permettre de favoriser un brassage important dudit au moins un métal en fusion, même à faible vitesse de rotation du dispositif de brassage. De façon privilégiée, les pales de brassage mécaniques sont à base de graphite, de silice, de quartz, d'alumine, de carbure de silicium et/ou de nitrure de 20 silicium. Le choix du graphite comme matériau pour la réalisation des pales de brassage mécanique peut permettre d'obtenir une bonne résistance à l'infiltration du silicium et une bonne tenue en température. Par ailleurs, l'angle d'attaque de chaque pale de brassage peut tout particulièrement être sensiblement égal à 10°. De même, l'angle de fuite de chaque pale 25 de brassage peut tout particulièrement être sensiblement égal à 65°. De plus, le rapport entre la plus grande dimension transversale de la partie centrale, notamment le diamètre de la partie centrale, et la plus grande dimension transversale des moyens de brassage mécanique, comprenant la partie centrale et les pales de brassage mécanique, notamment le diamètre des moyens de brassage 30 mécanique, peut être compris entre 0,1 et 0,3. 3040644 6 Ainsi, de façon avantageuse, la plus grande dimension transversale de la partie centrale est fonction de la plus grande dimension transversale des moyens de brassage mécanique de sorte à pouvoir assurer la résistance mécanique du dispositif de brassage. 5 En outre, le rapport entre la largeur de chaque pale de brassage mécanique, correspondant à la distance horizontale entre le bord avant et le bord arrière de chaque pale, et la plus grande dimension transversale de la partie centrale, notamment le diamètre de la partie centrale, peut être compris entre 1 et 2. Autrement dit, la largeur d'une pale de brassage mécanique est 10 avantageusement limitée à deux fois la plus grande dimension transversale de la partie centrale afin d'éviter l'accumulation de contraintes sur la jonction entre la pale et la partie centrale. La surface supérieure de chaque pale de brassage mécanique peut être constituée par la réunion d'une pluralité de plans de raccordement. En variante, la 15 surface supérieure de chaque pale de brassage mécanique peut présenter un profil continu. Par ailleurs, l'épaisseur de chaque pale de brassage mécanique peut être comprise entre 3 et 8 mm, et notamment supérieure ou égale à 6 mm. Un tel choix de valeurs de l'épaisseur de chaque pale de brassage mécanique peut avantageusement 20 permettre d'améliorer la résistance mécanique et de faciliter l'usinage des pales. De plus, le rapport entre le chiffre 1 et le nombre optimal de pales de brassage mécanique peut être compris entre 0,1 et 0,5. De manière avantageuse, le nombre de pales de brassage mécanique est défini de manière à ce que le débit généré par le dispositif de brassage soit suffisant pour une vitesse de rotation limitée. Le nombre 25 de pales de brassage mécanique est également avantageusement déterminé de sorte à pouvoir raccorder toutes les pales à la partie centrale, avec une largeur de raccordement suffisante pour garantir la résistance mécanique. En outre, le rapport a5, défini comme ci-après, peut être compris entre 0,5 et 1 : a5 = (n x Da) / (nmax x Lp), où : Da représente la plus grande dimension transversale de 30 la partie centrale, notamment le diamètre de la partie centrale ; nmax représente le 3040644 7 nombre maximum de pales de brassage mécanique ; et Lp représente la largeur de chaque pale de brassage mécanique, correspondant à la distance entre le bord avant et le bord arrière de chaque pale. L'invention a par ailleurs encore pour objet, selon un autre de ses aspects, un 5 ensemble, caractérisé en ce qu'il comporte : - une enceinte comportant un bain liquide d'au moins un métal en fusion, - un dispositif de brassage mécanique tel que défini précédemment, pour le brassage dudit au moins un métal en fusion de l'enceinte. Ledit au moins un métal en fusion peut être préférentiellement du silicium. 10 De plus, le rapport a4, défini comme ci-après, peut être compris entre 0,7 et 0,95 : a4 = (H - Hp) / H, où : H représente la hauteur du bain liquide dudit au moins un métal en fusion, définie selon l'axe longitudinal principal de la partie centrale ; et Hp représente la hauteur de chaque pale de brassage mécanique, définie selon l'axe longitudinal principal de la partie centrale. 15 De façon avantageuse, la hauteur des pales de brassage mécanique est minimale de sorte à pouvoir optimiser le rendement de matière. Par exemple, pour un brassage d'un bain de silicium de taille G5 (840 x 840 mm de fond), avec une hauteur H du bain liquide égale à 27 cm, une hauteur Hp de pale de brassage mécanique inférieure à 4 cm peut permettre d'obtenir un brassage efficace sur 85 % de la hauteur du bain 20 liquide. En outre, le rapport entre la plus grande dimension transversale des moyens de brassage mécanique, comprenant la partie centrale et les pales de brassage mécanique, notamment le diamètre des moyens de brassage mécanique, et la plus grande dimension transversale, notamment la largeur, de l'enceinte comprenant le bain 25 liquide dudit au moins un métal en fusion, peut être compris entre 0,1 et 0,5. De façon avantageuse, ce choix de valeurs constitue un bon compromis entre l'efficacité du brassage et le coût de fabrication du dispositif de brassage selon l'invention. Par ailleurs, l'invention a aussi pour objet, selon un autre de ses aspects, un 30 procédé de conception d'un dispositif de brassage mécanique tel que défini 3040644 8 précédemment, pour sa mise en oeuvre au cours d'un procédé de solidification dirigée d'au moins un métal en fusion contenu dans un bain liquide d'une enceinte, caractérisé en ce que, pour obtenir un écoulement axial, il comporte l'étape (al) consistant à choisir un angle d'attaque constant, compris entre 5 et 20°, et un angle de fuite constant, 5 compris entre 45 et 80°, pour chaque pale de brassage mécanique. Le procédé peut tout particulièrement comporter les étapes successives suivantes : - (a2) détermination de la plus grande dimension transversale des moyens de brassage mécanique, notamment le diamètre, à partir de la valeur de la plus grande 10 dimension transversale, notamment la largeur, de l'enceinte et d'un choix de valeur du rapport, compris entre 0,1 et 0,5, entre la plus grande dimension transversale des moyens de brassage mécanique et la plus grande dimension transversale de l'enceinte, - (a3) détermination de la plus grande dimension transversale de la partie centrale, notamment le diamètre, à partir de la valeur de la plus grande dimension 15 transversale des moyens de brassage mécanique et d'un choix de valeur du rapport, compris entre 0,1 et 0,3, entre la plus grande dimension transversale de la partie centrale et la plus grande dimension transversale des moyens de brassage mécanique, - (a4) détermination de la largeur de chaque pale de brassage mécanique à partir de la valeur de la plus grande dimension transversale de la partie centrale et d'un 20 choix de valeur du rapport, compris entre 1 et 2, entre la largeur de chaque pale de brassage mécanique et la plus grande dimension transversale de la partie centrale, - (a5) détermination de la hauteur de chaque pale de brassage mécanique, définie selon l'axe longitudinal principal de la partie centrale, à partir de la valeur de la hauteur du bain liquide dudit au moins un métal en fusion, définie selon l'axe longitudinal 25 principal de la partie centrale, et d'un choix de valeur du rapport défini par a4 = (H - Hp) / H, compris entre 0,7 et 0,95, - (a6) détermination du nombre optimal de pales de brassage mécanique à partir d'un choix de valeur du rapport, compris entre 0,1 et 0,5, entre le chiffre 1 et le nombre optimal de pales de brassage mécanique, 3040644 9 - (a7) détermination du nombre de plans de raccordement formant la surface supérieure de chaque pale de brassage mécanique ou choix d'un profil continu de la surface supérieure de chaque pale de brassage mécanique, - (a8) choix de l'épaisseur de chaque pale de brassage mécanique, comprise 5 entre 3 et 8 mm, et notamment supérieure ou égale à 6 mm. Le dispositif de brassage, l'ensemble et le procédé de conception du dispositif de brassage selon l'invention peuvent comporter l'une quelconque des caractéristiques énoncées dans la description, prises isolément ou selon toutes combinaisons techniquement possibles avec d'autres caractéristiques. 10 BRÈVE DESCRIPTION DES DESSINS L'invention pourra être mieux comprise à la lecture de la description détaillée qui va suivre, d'exemples de mise en oeuvre non limitatifs de celle-ci, ainsi qu'à l'examen des figures, schématiques et partielles, du dessin annexé, sur lequel : - la figure 1 représente, en coupe, un exemple d'ensemble comprenant une 15 enceinte d'un bain de silicium en fusion et un dispositif de brassage du silicium liquide conforme à l'invention, pourvu de pales de brassage mécanique immergées dans ce bain, - les figures 2A, 2B et 2C représentent, respectivement selon une vue en perspective, une vue de dessus et une vue latérale, un exemple de dispositif de brassage conforme à l'invention comprenant des pales de brassage mécanique à deux plans de 20 raccordement, - les figures 3A, 3B et 3C représentent, respectivement selon une vue en perspective, une vue de dessus et une vue latérale, un exemple de dispositif de brassage conforme à l'invention comprenant des pales de brassage mécanique à trois plans de raccordement, 25 - les figures 4A, 4B et 4C représentent, respectivement selon une vue en perspective, une vue de dessus et une vue latérale, un exemple de dispositif de brassage conforme à l'invention comprenant des pales de brassage mécanique avec un profil de pale continu, 3040644 10 - les figures 5 et 6 illustrent le champ de vitesse, respectivement pour une géométrie de pale de turbine de type Rushton et pour une géométrie de pale d'un dispositif de brassage conforme à l'invention, et - les figures 7 et 8 illustrent l'intensité de la contrainte de frottement 5 (contrainte pariétale) au niveau de l'interface solide/liquide, respectivement pour une géométrie de pale de turbine de type Rushton et pour une géométrie de pale d'un dispositif de brassage conforme à l'invention. Dans l'ensemble de ces figures, des références identiques peuvent désigner des éléments identiques ou analogues. 10 De plus, les différentes parties représentées sur les figures ne le sont pas nécessairement selon une échelle uniforme, pour rendre les figures plus lisibles. EXPOSÉ DÉTAILLÉ DE MODES DE RÉALISATION PARTICULIERS Dans tous les exemples décrits ci-après en référence aux figures 1 à 8, on considère que le métal en fusion destiné à être brassé par le dispositif de brassage 1 15 conforme à l'invention est constitué par du silicium 2, utilisé pour la fabrication de cellules photovoltaïques. De plus, le procédé métallurgique de purification par ségrégation d'impuretés du silicium 2 en fusion correspond ici au procédé de purification par solidification dirigée. Bien entendu, ces choix ne sont nullement limitatifs. En référence à la figure 1, on a ainsi représenté, en coupe schématique, un 20 exemple d'ensemble 10 comportant une enceinte 4, renfermant un bain de silicium 2 liquide en fusion, et un dispositif de brassage mécanique 1 selon l'invention, pour permettre le brassage du silicium 2 en fusion situé dans l'enceinte 4. Le bain liquide de silicium 2 contenu dans l'enceinte 4 correspond au bain de liquide en fusion obtenu lors d'un procédé métallurgique de purification du silicium par 25 solidification dirigée, avant la migration des impuretés et la solidification du silicium. Conformément à l'invention, le dispositif de brassage 1 comporte des moyens de brassage mécanique 3 rotatifs du bain liquide de silicium 2, qui comprennent ici une partie centrale 5 sous la forme d'une tige rotative ou encore d'un arbre rotatif (sens de rotation représenté par la flèche R sur la figure 1), s'étendant sensiblement selon un axe 3040644 11 longitudinal principal X, et des pales de brassage mécanique 3a, 3b, situées à l'extrémité distale de la tige rotative 5, totalement immergées dans le bain de silicium 2. De façon avantageuse, les pales de brassage mécanique 3a, 3b sont à débit axial, encore appelé à écoulement axial. En effet, dans la littérature tel que par exemple 5 dans l'article intitulé « Agitation. Mélange - Concepts théoriques de base », Michel Roustan et al, 10 juin 1999, Référence J3800, Techniques de l'Ingénieur, on distingue d'une part les brasseurs mécaniques à écoulement axial et d'autre part les brasseurs mécaniques à écoulement radial. Les brasseurs mécaniques à débit axial sont regroupés en plusieurs catégories, 10 comme par exemple les hélices marines, les hélices à pales inclinées et les hélices à profil mince. Les brasseurs mécaniques à débit radial comprennent quant à eux majoritairement des turbines de type Rushton et des turbines à pales inclinées. Les deux régimes d'écoulement axial et radial se distinguent principalement par le nombre de boucles de recirculation du liquide brassé. Ainsi, comme il est 15 représenté sur la figure 1 à l'aide des flèches F, une pale de brassage mécanique 3a ou 3b avec un régime d'écoulement axial ne génère qu'une seule boucle de recirculation dans toute l'enceinte, tandis qu'une pale de brassage mécanique avec un régime d'écoulement radial génèrerait deux boucles de recirculation, respectivement au-dessus et en dessous de ladite pale de brassage. De plus, il est connu que les pales de brassage à débit axial 20 sont particulièrement efficaces pour les opérations d'homogénéisation car elles génèrent une meilleure circulation du liquide. Les pales de brassage mécanique 3a, 3b étant à débit axial, le silicium liquide 2 quittant une pale 3a ou 3b du dispositif de brassage 1 va pouvoir directement impacter l'interface liquide/solide lors de la purification par ségrégation, cette interface constituant 25 la zone sensible sur laquelle il faut agir. Par ailleurs, le fait de choisir des pales de brassage mécanique 3a, 3b à débit axial peut permettre de se conformer aux contraintes liées à la purification du silicium dit « photovoltaïque », à savoir notamment une résistance à l'infiltration du silicium et une résistance aux températures élevées dans un four de purification par solidification 30 dirigée, soit environ 1500°C. 3040644 12 En outre, de façon avantageuse, les pales de brassage mécanique 3a, 3b sont réalisées en un matériau capable de respecter les contraintes associées au brassage du silicium photovoltaïque, à savoir notamment en termes de pureté, de température et de facilité de fabrication. Ainsi, les pales de brassage mécanique 3a, 3b sont à base de 5 graphite, de silice, de quartz, d'alumine, de carbure de silicium et/ou de nitrure de silicium, et notamment à base de graphite isomoulé pour sa bonne résistance à l'infiltration du silicium et les possibilités associées d'usinage et de tenue en température. De plus, les formes des pales de brassage mécanique 3a, 3b sont prévues pour être simples (limitation de la variabilité des profils radialement pour faciliter l'usinage 10 avec du graphite), et la hauteur Hp des pales 3a, 3b est choisie pour être la plus faible possible pour permettre un brassage le plus longtemps possible au cours du processus de cristallisation du silicium. Le brasseur mécanique est translaté vers le haut en continu au cours de la solidification afin de conserver une distance typique d'environ 5 cm, arbitraire et 15 potentiellement variable avec le front de solidification. La translation est assurée par un système mécanique, à savoir moteur et système vis-écrou. Des essais de purification du silicium avec utilisation d'un brasseur mécanique comprenant une pale de brassage mécanique en silice de géométrie hélicoïdale, d'environ 140 mm de hauteur, à l'extrémité d'une tige rotative, ont permis de mettre en 20 évidence plusieurs désavantages majeurs de tels choix. Ainsi, tout d'abord, l'utilisation de la silice pour la fabrication de la pale de brassage, matériau fragile vis-à-vis du cycle thermique et source de pollution du bain de silicium, la rend à usage unique, ce qui engendre un coût supplémentaire dans la mise en oeuvre du procédé de purification. De plus, la hauteur de l'hélice se révèle trop importante par rapport à la hauteur du bain de 25 silicium liquide, typiquement de l'ordre de 250 mm, ce qui réduit l'efficacité du brassage principalement en fin de procédé lorsque la hauteur de liquide est faible au regard des dimensions de la pale. Enfin, il apparaît la génération d'un écoulement non favorable au brassage du bain de silicium liquide au niveau du front de solidification, et une forte perturbation de la surface du bain. 3040644 13 Par ailleurs, les pales de brassage mécanique du dispositif de brassage 1 conforme à l'invention, réalisées préférentiellement en graphite afin de répondre aux contraintes inhérentes à leur utilisation dans un bain liquide de silicium 2 en fusion, doivent pouvoir satisfaire à un certain nombres de critères de conception simplifiée, 5 notamment des contraintes géométriques, du fait notamment du caractère fragile et difficilement usinable du graphite. Ces différents critères de conception des pales de brassage mécanique sont ci- après explicités à l'aide des exemples des figures 2A-2C, 3A-3C et 4A-4C, permettant d'illustrer différentes configurations de pales de brassage mécanique pour un dispositif 10 de brassage 1 conforme à l'invention. Plus précisément, les figures 2A, 2B et 2C représentent, respectivement selon une vue en perspective, une vue de dessus et une vue latérale, un exemple de dispositif de brassage 1 selon l'invention comprenant des pales de brassage mécanique à deux plans de raccordement 01 et 02. Les figures 3A, 3B et 3C représentent, respectivement 15 selon une vue en perspective, une vue de dessus et une vue latérale, un exemple de dispositif de brassage 1 selon l'invention comprenant des pales de brassage mécanique à trois plans de raccordement 01, 02 et 03. Enfin, les figures 4A, 4B et 4C représentent, respectivement selon une vue en perspective, une vue de dessus et une vue latérale, un exemple de dispositif de brassage 1 selon l'invention comprenant des pales de brassage 20 mécanique avec un profil de pale continu 0. Dans ces trois exemples des figures 2A-2C, 3A-3C et 4A-4C, chaque dispositif de brassage 1 comporte trois pales de brassage 3a, 3b et 3c raccordées à une tige (ou arbre) centrale rotative 5, ce choix étant bien sûr nullement limitatif. Comme pour l'exemple de la figure 1, les pales de brassage mécanique 3a, 3b 25 et 3c sont à débit axial, et sont avantageusement réalisées en graphite pour les raisons évoquées précédemment. Conformément à l'invention, et comme on peut le voir notamment sur les figures 2A, 3A et 4A, les trois pales de brassage mécanique 3a, 3b, 3c comprennent chacune une surface inférieure S2, orientée vers le bain liquide de silicium 2 en fusion 30 avant immersion des pales, et une surface supérieure S1, opposée à la surface inférieure 3040644 14 S2. De plus, les trois pales de brassage mécanique 3a, 3b, 3c sont chacune raccordées à la tige rotative 5 par le biais d'un bord proximal BP, opposé à leur bord distal BD. Le bord proximal BP et le bord distal BD de chaque pale de brassage mécanique 3a, 3b, 3c sont reliés l'un à l'autre par le biais d'un bord avant BAV et d'un 5 bord arrière BAR. Ces derniers sont définis par rapport au sens de rotation R des moyens de brassage mécanique 3, de sorte que le bord avant BAV entre en premier au contact du liquide par rapport au bord arrière BAR, lors de la translation selon l'axe X en direction de la surface du bain. Ainsi, les bords avant BAV, arrière BAR, proximal BP et distal BD délimitent ensemble la surface supérieure S1 de chaque pale de brassage mécanique 3a, 10 3b, 3c. Par ailleurs, de façon avantageuse, comme indiqué auparavant, les trois pales de brassage mécanique 3a, 3b, 3c sont à débit axial. En particulier, chaque pale de brassage mécanique 3a, 3b, 3c présente un angle d'attaque 0a constant, compris entre 5 et 20°, et en particulier choisi pour être sensiblement égal à 10°, et un angle de fuite 0f 15 constant, compris entre 45 et 80°, et en particulier choisi pour être sensiblement égal à 65°. De façon avantageuse, les valeurs choisies des angles d'attaque 0a et de fuite 0f permettent de générer un écoulement axial orienté vers le front de solidification lors du procédé métallurgique de purification par ségrégation du silicium 2 de sorte à 20 favoriser le transport des impuretés. De plus, le fait d'avoir un angle d'attaque 0a de valeur faible et un angle de fuite 0f de valeur élevée peut permettre de favoriser un brassage important du silicium 2, même lorsque la vitesse de rotation selon R est faible. Comme il apparaît sur les figures 2C, 3C et 4C, l'angle d'attaque Oa d'une pale de brassage mécanique 3a, 3b, 3c est défini comme l'angle entre un premier plan Pl, 25 perpendiculaire à l'axe longitudinal principal X de la tige rotative 5 et passant par un point T1 du bord arrière BAR de la pale de brassage mécanique 3a, 3b, 3c, et un deuxième plan P2, tangent à la surface supérieure S1 de la pale de brassage mécanique 3a, 3b, 3c audit point T1 du bord arrière BAR. Par ailleurs, l'angle de fuite 0f d'une pale de brassage mécanique 3a, 3b, 3c 30 est quant à lui défini comme l'angle entre un troisième plan P3, perpendiculaire à l'axe 3040644 15 longitudinal principal X de la tige rotative 5 et passant par un point T2 du bord avant BAV de la pale de brassage mécanique 3a, 3b, 3c, et un quatrième plan P4, tangent à la surface supérieure S1 de la pale de brassage mécanique 3a, 3b, 3c audit point T2 du bord avant BAV. 5 Ainsi, dans l'exemple de la figure 2C, le deuxième plan P2 est le plan comprenant le plan de raccordement 01, et le quatrième plan P4 est le plan comprenant le plan de raccordement 02. De même, dans l'exemple de la figure 3C, le deuxième plan P2 est le plan comprenant le plan de raccordement 01, et le quatrième plan P4 est le plan comprenant le plan de raccordement 03. Dans l'exemple de la figure 4C, les deuxième P2 10 et quatrième P4 plans sont tangents à la surface supérieure S1 correspondant au profil continu 0. Par ailleurs, le dispositif de brassage 1, et en particulier les trois pales de brassage 3a, 3b, 3c, ainsi que l'ensemble 10 comprenant le dispositif de brassage 1 et l'enceinte 4 contenant le bain liquide de silicium 2, sont avantageusement caractérisés 15 par un certains nombres de paramètres afin de respecter les diverses contraintes évoquées auparavant. Ces différents paramètres de conception d'un dispositif de brassage 1 conforme à l'invention sont énumérés dans le tableau 1 ci-après, indiquant les valeurs souhaitées pour chacun d'eux. Paramètre du dispositif de brassage (1) Paramètre normalisé Gamme de valeurs souhaitable angle d'attaque (Oa) / 5° - 20° angle de fuite (Of) / 15° - 80° nombre de plans de raccordement (Q1423) / > 2 épaisseur de pale (e) / 3 - 8 mm diamètre (D) des moyens de brassage (3) al = D/L 0,1 - 0,5 diamètre (Da) de partie centrale (5) a2 = Da/D 0,1 - 0,3 largeur de pale (Lp) a3 = Lp/Da 1- 2 hauteur de pale (Hp) a4 = (H-Hp) / H 0,7 - 0,95 nombre de pales optimal (n*) al = 1/n* 0,1- 0,5 nombre de pales maximum (nmax) a5 = (ri x Da) / (nmax x Lp) 0,5 - 1 20 Tableau 1 3040644 16 Ainsi, comme par exemple représenté sur la figure 2C, le rapport a2 entre le diamètre Da de la tige rotative 5 et le diamètre D des moyens de brassage mécanique 3 est compris entre 0,1 et 0,3. De façon avantageuse, le diamètre Da de la tige rotative 5 est ainsi fonction du diamètre D des moyens de brassage mécanique 3 de sorte à pouvoir 5 assurer la résistance mécanique du dispositif de brassage 1. De plus, comme par exemple représenté sur les figures 2C, 3C et 4C, le rapport a3 entre la largeur Lp de chaque pale de brassage mécanique 3a, 3b, 3c, distance entre le bord avant BAV et le bord arrière BAR de chaque pale, et le diamètre Da de la tige rotative 5 est compris entre 1 et 2. Ainsi, la largeur Lp d'une pale de brassage 10 mécanique 3a, 3b, 3c est avantageusement limitée à deux fois le diamètre Da de la tige rotative 5 afin d'éviter l'accumulation de contraintes sur la jonction entre la pale et la tige rotative 5. En outre, le rapport al entre le chiffre 1 et le nombre optimal n* de pales de brassage mécanique 3a, 3b, 3c est compris entre 0,1 et 0,5. 15 Le rapport a5 = (n x Da) / (nmax x Lp) est compris entre 0,5 et 1, nmax représentant le nombre maximum de pales de brassage mécanique 3a, 3b, 3c. Par ailleurs, comme représenté à l'aide de la figure 1 décrite précédemment et des figures 2C, 3C et 4C, le rapport a4 = (H - Hp) / H est compris entre 0,7 et 0,95, H représentant la hauteur du bain liquide de silicium 2 en fusion, définie selon l'axe 20 longitudinal principal X de la tige rotative 5, et Hp représentant la hauteur de chaque pale de brassage mécanique 3a, 3b, 3c, définie selon l'axe longitudinal principal X de la tige rotative 5. Enfin, le rapport al entre le diamètre D des moyens de brassage mécanique 3 et la largeur L de l'enceinte 4 est compris entre 0,1 et 0,5, afin d'obtenir un bon 25 compromis entre l'efficacité du brassage et le coût de fabrication du dispositif de brassage 1 selon l'invention. Par ailleurs, pour tous les exemples de réalisation décrits, l'épaisseur de matière e (visible sur les figures 2C, 3C et 4C) des pales de brassage mécanique 3a, 3b et 3c est notamment comprise entre 3 et 8 mm, et préférentiellement au moins égale à 6 30 mm, de sorte à pouvoir garantir la tenue mécanique de chaque pale. 3040644 17 On va maintenant expliciter différentes étapes du procédé de conception d'un dispositif de brassage 1 conforme à l'invention, reflétant une démarche de conception du dispositif de brassage 1 visant à répondre aux diverses contraintes énoncées précédemment, et notamment liées à l'utilisation du graphite comme matériau pour la 5 réalisation des pales de brassage 3a, 3b, 3c. Ainsi, dans une première étape al, il peut être possible de choisir l'angle d'attaque Oa constant, et compris entre 5 et 20°, et l'angle de fuite Of constant, et compris entre 45 et 80°, pour chaque pale de brassage mécanique 3a, 3b, 3c. De cette façon, il peut être possible d'obtenir un écoulement axial. 10 Puis, au cours d'une deuxième étape a2, on détermine le diamètre D des moyens de brassage mécanique 3 à partir de la valeur de la largeur L de l'enceinte 4 et d'un choix de valeur du rapport al, compris entre 0,1 et 0,5, entre le diamètre D des moyens de brassage mécanique 3 et la largeur L de l'enceinte 4. Le choix de valeur du rapport al peut notamment se faire en fonction du coût 15 de matière et de l'efficacité de brassage souhaitée. Ensuite, au cours d'une troisième étape a3, on détermine le diamètre Da de la tige rotative 5 pour définir la résistance mécanique de la tige rotative 5. Cette détermination se fait à partir de la valeur du diamètre D des moyens de brassage mécanique 3 et d'un choix de valeur du rapport a2, compris entre 0,1 et 0,3, entre le 20 diamètre Da de la tige rotative 5 et le diamètre D des moyens de brassage mécanique 3. Au cours d'une quatrième étape a4, on détermine alors la largeur Lp de chaque pale de brassage mécanique 3a, 3b, 3c à partir de la valeur du diamètre Da de la tige rotative 5 et d'un choix de valeur du rapport a3, compris entre 1 et 2, entre la largeur Lp de chaque pale de brassage mécanique 3a, 3b, 3c et le diamètre Da de la tige rotative 25 5. La cinquième étape a5 permet quant à elle de déterminer la hauteur Hp de chaque pale de brassage mécanique 3a, 3b, 3c, définie selon l'axe longitudinal principal X de la tige rotative 5, à partir de la valeur de la hauteur H du bain liquide de silicium 2, définie également selon l'axe longitudinal principal X de la tige rotative 5, et d'un choix de 30 valeur du rapport a4 = (H - Hp) / H, compris entre 0,7 et 0,95. 3040644 18 La sixième étape a6 permet alors de déterminer le nombre n de pales de brassage mécanique. Afin de garantir un débit suffisant à faible vitesse de rotation, le nombre optimal n* de pales est défini en fonction du diamètre D des moyens de brassage mécanique 3 et de la largeur L (voir figure 1) de l'enceinte 4. Ainsi, n* = L/D = 1/a1, où al 5 est compris entre 0,1 et 0,5. Toutefois, il faut pouvoir assurer une largeur de raccordement Lr (voir figure 2B) suffisante entre chaque pale de brassage mécanique 3a, 3b, 3c et la tige rotative 5. Cette largeur de raccordement Lr peut alors être ajustée par découpe en biais de la pale, comme cela est le cas pour les exemples des figures 2A-2C, 3A-3C et 4A-4C. 10 Ainsi, en définissant par a5 = Lr/Lp, le rapport entre la largeur de raccordement Lr et la largeur Lp de chaque pale de brassage mécanique 3a, 3b, 3c, le nombre maximum nmax de pales est défini par la relation suivante : nmax = (n x Da) / (a5 x Lp), où le rapport a5 est compris entre 0,5 et 1. Pour le cas où nmax serait inférieur à n*, alors il faudrait repenser la 15 conception du dispositif de brassage 1 ou bien alors augmenter la vitesse de rotation selon R pour maintenir un débit suffisant. Par ailleurs, au cours d'une septième étape a7, il est possible de déterminer le nombre de plans de raccordement formant la surface supérieure S1 de chaque pale de brassage mécanique 3a, 3b, 3c. Dans le cas présent, il s'agit alors de deux plans 01 et 02 20 pour l'exemple des figures 2A-2C, et de trois plans 01, 02 et 03 pour l'exemple des figures 3A-3C. Alternativement, il est aussi possible de choisir un profil continu c) de la surface supérieure S1 de chaque pale de brassage mécanique 3a, 3b, 3c, soit un nombre infini de plans de raccordement, comme cela est le cas pour l'exemple des figures 4A-4C. Enfin, dans une huitième étape a8, il est possible de choisir l'épaisseur e de 25 chaque pale de brassage mécanique 3a, 3b, 3c, celle-ci étant comprise entre 3 et 8 mm, et étant notamment supérieure ou égale à 6 mm. Exemple On va maintenant décrire ci-après un exemple précis de conception et de réalisation d'un dispositif de brassage 1 conforme à l'invention, adapté pour un brassage 30 avec un creuset de taille G2 présentant une largeur L = 380 mm. 3040644 19 La charge de silicium 2 introduite peut atteindre 90 kg, ce qui donne ainsi une hauteur H de silicium liquide égale à 240 mm. En reprenant les étapes du procédé de conception décrites précédemment, on peut alors définir la géométrie du dispositif de brassage 1. 5 Etape al : angles d'attaque Oa et de fuite Of Afin de générer un écoulement axial vers le front de solidification, on impose un angle d'attaque Oa = 10° et un angle de fuite Of = 65°. Etape a2 : diamètre D des moyens de brassage mécanique 3 On choisit ici un diamètre D = L/3, afin de garantir une action efficace du 10 dispositif de brassage 1 sur l'ensemble du front de solidification. Ainsi, D = 130 mm, soit al = 1/3. Etape a3 : diamètre Da de la partie centrale 5 Pour des raisons de résistance mécanique, il est nécessaire de dimensionner la partie centrale 5 en fonction du diamètre D. On a ici retenu un coefficient a2 = 0,23, ce 15 qui conduit à un diamètre Da = 30 mm. Etape a4 : largeur Lp de pale Pour des raisons de résistance mécanique, la largeur Lp doit être limitée en fonction du diamètre Da de la partie centrale 5. On choisit ici un coefficient a3 = 1,4, ce qui donne Lp = 42 mm. 20 Etape a5 : hauteur Hp de pale Il a été ciblé un brassage efficace sur a4 = 85 % de la hauteur du bain liquide de silicium 2, ce qui conduit alors à une hauteur de pale Hp = 35 mm. Etape a6 : nombre n de pales Ici, le nombre optimal n* de pales est égal à 3. Afin d'assurer la résistance 25 mécanique des pales, on choisit un coefficient a5 = 0,5 entre la largeur Lr de raccordement à la partie centrale 5 et la largeur Lp de pale. On obtient alors un nombre maximum de pales nmax = 4. On choisit alors de réaliser un dispositif de brassage 1 à trois pales 3a, 3b et 3c. Etape a7 : nombre de plans de raccordement 3040644 20 Afin de limiter le coût d'usinage des pales en graphite, on peut se limiter à un profil de pale comprenant trois plans de raccordement 01, 02 et 03. Etape a8 : épaisseur e des pales On choisit une épaisseur e des pales égale à 6 mm, afin de garantir leur 5 résistance. Ainsi, le dispositif de brassage 1 obtenu est semblable à celui représenté aux figures 3A, 3B et 3C. Les différents paramètres de conception obtenus pour ce dispositif de brassage 1 conforme à l'invention sont énumérés dans le tableau 2 ci-après. Paramètre du dispositif de brassage (1) Paramètre normalisé Valeurs angle d'attaque (Oa) / 10° angle de fuite (Of) / 65° nombre de plans de raccordement (Q1-(23) / 3 épaisseur de pale (e) / 6 mm diamètre (D) des moyens de brassage (3) al = 1/3 D = 130 mm diamètre (Da) de partie centrale (5) a2 = 0,23 Da = 30 mm largeur de pale (Lp) a3 = 1,4 Lp = 42 mm hauteur de pale (Hp) a4 = 85 % Hp = 35 mm nombre de pales optimal (n*) al = 1/3 n* = 3 nombre de pales maximum (nmax) a5 = 0,5 nmax = 4 10 Tableau 2 Partant de ce dispositif de brassage 1 conforme à l'invention, une étude numérique a été menée pour montrer l'efficacité du dispositif de brassage 1 vis-à-vis de la ségrégation d'impuretés représentée par la contrainte pariétale à l'interface, comme décrit dans la demande internationale WO 2013/105060 Al. 15 Cette étude compare le comportement du dispositif de brassage 1 de cet exemple de réalisation à celui d'une turbine à débit radial de type Rushton. La turbine Rushton s'apparente à un agitateur à débit radial, plutôt destiné aux opérations d'extraction et de dispersion. En effet, ce type d'agitateur n'induit pas de forte circulation du fluide mais génère une turbulence importante. 3040644 21 Les figures 5 et 6 illustrent le champ de vitesse calculé dans un plan vertical, respectivement pour la géométrie de pale d'une turbine de type Rushton et pour la géométrie de pale du dispositif de brassage 1 conforme à l'invention. On constate alors que les deux topologies de champ de vitesse sont 5 cohérentes, puisque la turbine de type Rushton produit un flux majoritairement radial qui vient impacter les parois du creuset, donnant lieu à des recirculations (une en partie basse et une en partie haute), tandis que le dispositif de brassage 1 selon l'invention induit un jet axial qui vient directement impacter l'interface solide/liquide. Par ailleurs, les figures 7 et 8 illustrent l'intensité de la contrainte de 10 frottement (contrainte pariétale) au niveau de l'interface solide/liquide, respectivement pour la géométrie de pale d'une turbine de type Rushton et pour la géométrie de pale du dispositif de brassage 1 conforme à l'invention. On constate que le dispositif de brassage 1 selon l'invention induit une contrainte sensiblement plus forte que la turbine de type Rushton. De plus, la répartition 15 de contrainte varie avec la géométrie de l'agitateur. Pour la turbine de type Rushton, la zone située sous les pales présente une contrainte élevée qui décroît rapidement vers les parois du creuset. Pour le dispositif de brassage 1 selon l'invention à débit axial, la zone de forte contrainte est plus étendue. Ainsi, pour une même vitesse de rotation, l'agitateur à débit axial que forme le dispositif de brassage 1 selon l'invention produit un écoulement 20 plus intense au voisinage du front de solidification, ce qui est favorable au transport des impuretés. Bien entendu, l'invention n'est pas limitée aux exemples de réalisation qui viennent d'être décrits. Diverses modifications peuvent y être apportées par l'homme du métier. 25 De façon avantageuse, le dispositif de brassage 1 selon l'invention peut permettre d'assurer un brassage efficace d'un bain liquide de métal en fusion, notamment du silicium, de taille au moins G2 (environ 380 x 380 mm de fond), voire de taille G5 (environ 840 x 840 mm de fond) ou de taille G6 (environ 990 x 990 mm de fond). En particulier, des essais comparatifs réalisés avec un dispositif de brassage 1 30 adapté à un creuset de taille G2 et installé dans un four à cristallisation pour la 3040644 22 solidification dirigée, avec une charge de 60 kg en silicium, avec et sans brassage mécanique, ont permis de mettre en évidence l'efficacité du dispositif de brassage 1 sur la capacité des impuretés à ségréger. Le résultat avec brassage du bain liquide a en effet révélé l'amélioration des conditions de ségrégation des impuretés, tandis que les 5 résultats obtenus sans brassage montrent des zones de forte contamination sur une plus grande proportion du lingot résultant. REVENDICATIONS1. Dispositif (1) de brassage mécanique d'au moins un métal (2) en fusion pour un procédé de solidification dirigée d'au moins un métal (2) en fusion, comportant des moyens de brassage mécanique (3) rotatifs selon un sens de rotation (R) d'un bain liquide dudit au moins un métal (2) en fusion, lesdits moyens de brassage mécanique (3) comportant : - une partie centrale (5) rotative s'étendant sensiblement selon un axe longitudinal principal (X), - une pluralité de pales de brassage mécanique (3a, 3b, 3c), raccordées à la partie centrale (5), lesdites pales de brassage mécanique (3a, 3b, 3c) comprenant une surface inférieure (S2), destinée à faire face au bain liquide dudit au moins un métal (2) en fusion avant immersion, et une surface supérieure (S1), opposée à la surface inférieure (S2), lesdites pales de brassage mécanique (3a, 3b, 3c) étant chacune raccordées à la partie centrale (5) par le biais d'un bord proximal (BP), opposé à leur bord distal (BD), le bord proximal (BP) et le bord distal (BD) de chaque pale de brassage mécanique (3a, 3b, 3c) étant reliés l'un à l'autre par le biais d'un bord avant (BAV) et d'un bord arrière (BAR), définis par rapport au sens de rotation (R) des moyens de brassage mécanique (3), lesdits bords avant (BAV), arrière (BAR), proximal (BP) et distal (BD) délimitant ensemble la surface supérieure (S1) de chaque pale de brassage mécanique (3a, 3b, 3c), caractérisé en ce que lesdites pales de brassage mécanique (3a, 3b, 3c) sont à débit axial, chaque pale de brassage mécanique (3a, 3b, 3c) présentant un angle d'attaque (0a) constant, compris entre 5 et 20°, et un angle de fuite (Of) constant, compris entre 45 et 80°, l'angle d'attaque (Oa) d'une pale de brassage mécanique (3a, 3b, 3c) étant défini comme l'angle entre un premier plan (P1), perpendiculaire à l'axe longitudinal principal (X) de la partie centrale (5) et passant par un point (T1) du bord arrière (BAR) de la pale de brassage mécanique (3a, 3b, 3c), et un deuxième plan (P2), tangent à la surface 3040644 24 supérieure (S1) de la pale de brassage mécanique (3a, 3b, 3c) audit point (T1) du bord arrière (BAR), et l'angle de fuite (0f) d'une pale de brassage mécanique (3a, 3b, 3c) étant défini comme l'angle entre un troisième plan (P3), perpendiculaire à l'axe longitudinal principal (X) de la 5 partie centrale (5) et passant par un point (T2) du bord avant (BAV) de la pale de brassage mécanique (3a, 3b, 3c), et un quatrième plan (P4), tangent à la surface supérieure (S1) de la pale de brassage mécanique (3a, 3b, 3c) audit point (T2) du bord avant (BAV). 2. Dispositif selon la revendication 1, caractérisé en ce que les pales de 10 brassage mécaniques (3a, 3b, 3c) sont à base de graphite, de silice, de quartz, d'alumine, de carbure de silicium et/ou de nitrure de silicium. 3. Dispositif selon la revendication 1 ou 2, caractérisé en ce que l'angle d'attaque (Oa) de chaque pale de brassage (3a, 3b, 3c) est sensiblement égal à 10° et en 15 ce que l'angle de fuite (0f) de chaque pale de brassage (3a, 3b, 3c) est sensiblement égal à 65°. 4. Dispositif selon l'une des revendications précédentes, caractérisé en ce que le rapport (a2) entre la plus grande dimension transversale (Da) de la partie 20 centrale (5), notamment le diamètre (Da) de la partie centrale (5), et la plus grande dimension transversale (D) des moyens de brassage mécanique (3), comprenant la partie centrale (5) et les pales de brassage mécanique (3a, 3b, 3c), notamment le diamètre (D) des moyens de brassage mécanique (3), est compris entre 0,1 et 0,3. 25 5. Dispositif selon l'une quelconque des revendications précédentes, caractérisé en ce que le rapport (a3) entre la largeur (Lp) de chaque pale de brassage mécanique (3a, 3b, 3c), correspondant à la distance entre le bord avant (BAV) et le bord arrière (BAR) de chaque pale, et la plus grande dimension transversale (Da) de la partie centrale (5), notamment le diamètre (Da) de la partie centrale (5), est compris entre 1 et 2. 3040644 25 6. Dispositif selon l'une quelconque des revendications précédentes, caractérisé en ce que la surface supérieure (S1) de chaque pale de brassage mécanique (3a, 3b, 3c) est constituée par la réunion d'une pluralité de plans de raccordement (m, 5 02, 03). 7. Dispositif selon l'une quelconque des revendications 1 à 5, caractérisé en ce que la surface supérieure (S1) de chaque pale de brassage mécanique (3a, 3b, 3c) présente un profil continu. 10 8. Dispositif selon l'une quelconque des revendications précédentes, caractérisé en ce que l'épaisseur (e) de chaque pale de brassage mécanique (3a, 3b, 3c) est comprise entre 3 et 8 mm, et notamment supérieure ou égale à 6 mm. 15 9. Dispositif selon l'une quelconque des revendications précédentes, caractérisé en ce que le rapport (al) entre le chiffre 1 et le nombre optimal (n*) de pales de brassage mécanique (3a, 3b, 3c) est compris entre 0,1 et 0,5. 10. Dispositif selon l'une quelconque des revendications précédentes, 20 caractérisé en ce que le rapport (a5), défini comme ci-après, est compris entre 0,5 et 1 : a5 = (n x Da) / (nmax x Lp), où : Da représente la plus grande dimension transversale de la partie centrale (5), notamment le diamètre de la partie centrale (5), 25 nmax représente le nombre maximum de pales de brassage mécanique (3a, 3b, 3c), et Lp représente la largeur de chaque pale de brassage mécanique (3a, 3b, 3c), correspondant à la distance entre le bord avant (BAV) et le bord arrière (BAR) de chaque pale. 30 11. Ensemble (10), caractérisé en ce qu'il comporte : 3040644 26 - une enceinte (4) comportant un bain liquide d'au moins un métal (2) en fusion, - un dispositif (1) de brassage mécanique selon l'une quelconque des revendications précédentes, pour le brassage dudit au moins un métal (2) en fusion de 5 l'enceinte (4). 12. Ensemble selon la revendication 11, caractérisé en ce que ledit au moins un métal (2) en fusion est du silicium. 10 13. Ensemble selon la revendication 11 ou 12, caractérisé en ce que le rapport (a4), défini comme ci-après, est compris entre 0,7 et 0,95 : a4 = (H - Hp) / H, où : H représente la hauteur du bain liquide dudit au moins un métal (2) en fusion, définie 15 selon l'axe longitudinal principal (X) de la partie centrale (5), et Hp représente la hauteur de chaque pale de brassage mécanique (3a, 3b, 3c), définie selon l'axe longitudinal principal (X) de la partie centrale (5). 14. Ensemble selon l'une des revendications 11 à 13, caractérisé en ce 20 que le rapport (al) entre la plus grande dimension transversale (D) des moyens de brassage mécanique (3), comprenant la partie centrale (5) et les pales de brassage mécanique (3a, 3b, 3c), notamment le diamètre (D) des moyens de brassage mécanique (3), et la plus grande dimension transversale (L), notamment la largeur (L), de l'enceinte (4) comprenant le bain liquide dudit au moins un métal en fusion (2), est compris entre 25 0,1 et 0,5. 15. Procédé de conception d'un dispositif (1) de brassage mécanique selon l'une quelconque des revendications 1 à 10, pour sa mise en oeuvre au cours d'un procédé de solidification dirigée d'au moins un métal (2) en fusion contenu dans un bain 30 liquide d'une enceinte (4), caractérisé en ce que, pour obtenir un écoulement axial, il 3040644 27 comporte l'étape (al) consistant à choisir un angle d'attaque (Oa) constant, compris entre 5 et 20°, et un angle de fuite (0f) constant, compris entre 45 et 80°, pour chaque pale de brassage mécanique (3a, 3b, 3c). 5 16. Procédé selon la revendication 15, caractérisé en ce qu'il comporte les étapes successives suivantes : - (a2) détermination de la plus grande dimension transversale (D) des moyens de brassage mécanique (3), notamment le diamètre (D), à partir de la valeur de la plus grande dimension transversale (L), notamment la largeur (L), de l'enceinte (4) et d'un 10 choix de valeur du rapport (al), compris entre 0,1 et 0,5, entre la plus grande dimension transversale (D) des moyens de brassage mécanique (3) et la plus grande dimension transversale (L) de l'enceinte (4), - (a3) détermination de la plus grande dimension transversale (Da) de la partie centrale (5), notamment le diamètre (Da), à partir de la valeur de la plus grande 15 dimension transversale (D) des moyens de brassage mécanique (3) et d'un choix de valeur du rapport (a2), compris entre 0,1 et 0,3, entre la plus grande dimension transversale (Da) de la partie centrale (5) et la plus grande dimension transversale (D) des moyens de brassage mécanique (3), - (a4) détermination de la largeur (Lp) de chaque pale de brassage 20 mécanique (3a, 3b, 3c) à partir de la valeur de la plus grande dimension transversale (Da) de la partie centrale (5) et d'un choix de valeur du rapport (a3), compris entre 1 et 2, entre la largeur (Lp) de chaque pale de brassage mécanique (3a, 3b, 3c) et la plus grande dimension transversale (Da) de la partie centrale (5), - (a5) détermination de la hauteur (Hp) de chaque pale de brassage 25 mécanique (3a, 3b, 3c), définie selon l'axe longitudinal principal (X) de la partie centrale (5), à partir de la valeur de la hauteur (H) du bain liquide dudit au moins un métal (2) en fusion, définie selon l'axe longitudinal principal (X) de la partie centrale (5), et d'un choix de valeur du rapport (a4), défini par a4 = (H - Hp) / H, compris entre 0,7 et 0,95, - (a6) détermination du nombre optimal (n*) de pales de brassage 30 mécanique (3a, 3b, 3c) à partir d'un choix de valeur du rapport (al), compris entre 0,1 et 3040644 28 0,5, entre le chiffre 1 et le nombre optimal (n*) de pales de brassage mécanique (3a, 3b, 3c), - (a7) détermination du nombre de plans de raccordement (01, 02, 03) formant la surface supérieure (S1) de chaque pale de brassage mécanique (3a, 3b, 3c) ou 5 choix d'un profil continu de la surface supérieure (S1) de chaque pale de brassage mécanique (3a, 3b, 3c), - (a8) choix de l'épaisseur (e) de chaque pale de brassage mécanique (3a, 3b, 3c), comprise entre 3 et 8 mm, et notamment supérieure ou égale à 6 mm.